(57)【要約】【課題】  リチウムイオン二次電池に用いて充放電を繰り返した際に、サイクル性能の低下を抑制することができる構成及び該構成を備えるリチウムイオン二次電池を提供する。【解決手段】  リチウムイオン二次電池１に用いられる電解質−負極構造体７は、集電体３上に負極活物質層４を形成してなる負極５と、リチウムイオン伝導性を有する無機粒子、該無機粒子を結着するとともに高分子ゲルを含浸可能な有機高分子、及びリチウムイオン伝導性を有する電解液を保持するとともに該有機高分子に含浸される高分子ゲルを含む固体電解質６とを備える。負極活物質層４と固体電解質５とが有機高分子を媒体として一体化していて、該無機粒子は、化学式Ｌｉ７−ｙＬａ３−ｘＡｘＺｒ２−ｙＭｙＯ１２で表される複合金属酸化物と、該複合金属酸化物の表面を被覆しＬｉ、Ｙ、Ｚｒからなる群から選択される１種以上の金属の酸化物を含む被覆膜とを備える。【選択図】図１
2014203595.tif 000002
【特許請求の範囲】
【請求項１】
リチウムイオン二次電池に用いられる電解質−負極構造体であって、
集電体上にリチウムイオンを吸蔵可能な材料からなる負極活物質層を形成してなる負極と、
リチウムイオン伝導性を有する無機粒子、該無機粒子を結着するとともに高分子ゲルを含浸可能な有機高分子、及びリチウムイオン伝導性を有する電解液を保持するとともに該有機高分子に含浸される高分子ゲルを含む固体電解質とを備え、
該負極活物質層と該固体電解質とが該有機高分子を媒体として一体化していて、
該無機粒子は、化学式Ｌｉ７−ｙＬａ３−ｘＡｘＺｒ２−ｙＭｙＯ１２（式中、ＡはＹ、Ｎｄ、Ｓｍ、Ｇｄからなる群から選択されるいずれか１種の金属であり、ｘは０≦ｘ＜３の範囲であり、ＭはＮｂ又はＴａであり、ｙは０≦ｙ＜２の範囲である）で表され、ガーネット型構造を備える複合金属酸化物と、該複合金属酸化物の表面を被覆する被覆膜とを備え、該被覆膜は、Ｌｉ、Ｙ、Ｚｒからなる群から選択される１種以上の金属の酸化物を含むことを特徴とする電解質−負極構造体。
【請求項２】
請求項１記載の電解質−負極構造体において、
前記被覆膜は、Ｚｒ酸化物を含むことを特徴とする電解質−負極構造体。
【請求項３】
集電体上にリチウムイオンを吸蔵可能な材料からなる負極活物質層を形成してなる負極と、
リチウムイオン伝導性を有する無機粒子、該無機粒子を結着するとともに高分子ゲルを含浸可能な有機高分子、及びリチウムイオン伝導性を有する電解液を保持するとともに該有機高分子に含浸される高分子ゲルを含む固体電解質とを備え、
該負極活物質層と該固体電解質とが該有機高分子を媒体として一体化していて、
該無機粒子は、化学式Ｌｉ７−ｙＬａ３−ｘＡｘＺｒ２−ｙＭｙＯ１２（式中、ＡはＹ、Ｎｄ、Ｓｍ、Ｇｄからなる群から選択されるいずれか１種の金属であり、ｘは０≦ｘ＜３の範囲であり、ＭはＮｂ又はＴａであり、ｙは０≦ｙ＜２の範囲である）で表され、ガーネット型構造を備える複合金属酸化物と、該複合金属酸化物の表面を被覆する被覆膜とを備え、該被覆膜は、Ｌｉ、Ｙ、Ｚｒからなる群から選択される１種以上の金属の酸化物を含む電解質−負極構造体を備えることを特徴とするリチウムイオン二次電池。
【発明の詳細な説明】
【技術分野】
【０００１】
本発明は、電解質−負極構造体及びそれを備えるリチウムイオン二次電池に関する。
【背景技術】
【０００２】
リチウムイオン二次電池において、近年、電池容量を大きくするために、シリコン、酸化シリコン、酸化スズ等のリチウムイオンと反応して化合物を生成することによりリチウムイオンを吸蔵可能な高容量材料を負極活物質として用いることが検討されている。例えば、集電体としての銅箔上にシリコンからなる負極活物質層を蒸着してなる負極と、該負極に接して配置されたセパレータに、有機溶媒に支持塩を溶解した電解液を含浸させてなる電解質とを備えるリチウムイオン二次電池が提案されている（特許文献１参照）。
【先行技術文献】
【特許文献】
【０００３】
【特許文献１】国際公開第０１／０２９９１３号
【発明の概要】
【発明が解決しようとする課題】
【０００４】
しかしながら、前記リチウムイオン二次電池は、充放電によるリチウムイオンの吸蔵及び放出に伴い、該負極活物質層が大きく膨張及び収縮する。この結果、充放電を繰り返すと、前記膨張及び収縮によって発生する応力により、前記負極活物質層にクラックが発生し該負極活物質層が前記集電体から剥離して、サイクル性能が低下するという不都合がある。
【０００５】
本発明は、かかる不都合を解消して、リチウムイオン二次電池に用いて充放電を繰り返した際に、サイクル性能の低下を抑制することができる構成を提供することを目的とする。さらに、本発明は、前記構成を備えるリチウムイオン二次電池を提供することも目的とする。
【課題を解決するための手段】
【０００６】
かかる目的を達成するために、本発明は、リチウムイオン二次電池に用いられる電解質−負極構造体であって、集電体上にリチウムイオンを吸蔵可能な材料からなる負極活物質層を形成してなる負極と、リチウムイオン伝導性を有する無機粒子、該無機粒子を結着するとともに高分子ゲルを含浸可能な有機高分子、及びリチウムイオン伝導性を有する電解液を保持するとともに該有機高分子に含浸される高分子ゲルを含む固体電解質とを備え、該負極活物質層と該固体電解質とが該有機高分子を媒体として一体化していて、該無機粒子は、化学式Ｌｉ７−ｙＬａ３−ｘＡｘＺｒ２−ｙＭｙＯ１２（式中、ＡはＹ、Ｎｄ、Ｓｍ、Ｇｄからなる群から選択されるいずれか１種の金属であり、ｘは０≦ｘ＜３の範囲であり、ＭはＮｂ又はＴａであり、ｙは０≦ｙ＜２の範囲である）で表され、ガーネット型構造を備える複合金属酸化物と、該複合金属酸化物の表面を被覆する被覆膜とを備え、該被覆膜は、Ｌｉ、Ｙ、Ｚｒからなる群から選択される１種以上の金属の酸化物を含むことを特徴とする。
【０００７】
本発明の電解質−負極構造体において、前記固体電解質は、前記有機高分子によって前記無機粒子が結着されるとともに、該有機高分子に前記電解液を保持する前記高分子ゲルが含浸されている。そして、前記固体電解質と前記集電体上に形成された負極活物質層とが前記有機高分子により接合されて一体化している。また、前記固体電解質を構成する前記無機粒子が前記複合金属酸化物の表面に前記酸化物からなる被覆膜を備えることにより、該固体電解質と前記負極活物質層とがより密着されている。以上により、前記電解質−負極構造体は、リチウムイオン二次電池に用いるとき、充放電に伴って前記負極活物質層が膨張及び収縮を繰り返しても、該膨張及び収縮により発生する応力を前記固体電解質によって緩和することができる。
【０００８】
また、本発明の電解質−負極構造体において、前記無機粒子は、化学式Ｌｉ７−ｙＬａ３−ｘＡｘＺｒ２−ｙＭｙＯ１２（式中、ＡはＹ、Ｎｄ、Ｓｍ、Ｇｄからなる群から選択されるいずれか１種の金属であり、ｘは０≦ｘ＜３の範囲であり、ＭはＮｂ又はＴａであり、ｙは０≦ｙ＜２の範囲である）で表され、ガーネット型構造を備える複合金属酸化物を備えている。
【０００９】
前記複合金属酸化物は、Ｌｉ＋／Ｌｉ電極反応の電位を基準とする還元電位が、リチウムイオンを吸蔵可能な材料からなる負極活物質層として用いられるリチウム、シリコン、スズ等よりも小さい。このため、本発明の電解質−負極構造体は、リチウムイオン二次電池に用いるときに、電池反応とは別に、前記固体電解質と前記負極活物質層との界面において酸化還元反応が生じることを抑制し、該固体電解質が還元されて劣化することを防ぐことができる。
【００１０】
したがって、本発明の電解質−負極構造体によれば、前記応力によって前記負極活物質層が前記集電体から剥離することを防ぐことができるとともに前記固体電解質が劣化することを防ぐことができるので、サイクル性能の低下を抑制することができる。
【００１１】
また、本発明の電解質−負極構造体において、前記無機粒子を構成する前記複合金属酸化物を被覆する被覆膜は、Ｚｒ酸化物を含むことが好ましく、サイクル性能の低下を抑制する効果をより得ることができる。
【００１２】
さらに、本発明の電解質−負極構造体は、リチウムイオン二次電池に適用することができる。
【図面の簡単な説明】
【００１３】
【図１】本実施形態の電解質−負極構造体を備えるリチウムイオン二次電池の構成を示す説明的断面図。
【図２】本実施形態の電解質−負極構造体の接合面を示す断面画像。
【図３】本実施形態の電解質−負極構造体を備えるリチウムイオン二次電池のサイクル性能を示すグラフ。
【発明を実施するための形態】
【００１４】
次に、添付の図面を参照しながら本発明の実施形態についてさらに詳しく説明する。
【００１５】
図１に示すように、本実施形態のリチウムイオン二次電池１は、正極活物質を含む正極２と、負極集電体３上に負極活物質層４を形成してなる負極５と、該正極２及び該負極５の間に配設された固体電解質６とを備える。リチウムイオン二次電池１では、負極活物質層４と固体電解質６とが一体化されて電解質−負極構造体７が形成されている。
【００１６】
正極２は、例えば、正極集電体上に正極活物質層を圧着して形成してなるものを用いることができる。
【００１７】
前記正極集電体としては、例えば、アルミニウム、ステンレス等からなる金属箔、金属板を用いることができる。
【００１８】
前記正極活物質層は、例えば、遷移金属酸化物、リチウムと遷移金属酸化物との複合酸化物、遷移金属硫化物、有機化合物等の正極活物質を含んでいる。具体的には、前記遷移金属酸化物としては、例えば、ＭｎＯ、Ｖ２Ｏ３、Ｖ６Ｏ１２、ＴｉＯ２等を用いることができる。また、前記リチウムと遷移金属酸化物との複合酸化物としては、例えば、ニッケル酸リチウム、コバルト酸リチウム等を用いることができる。また、前記遷移金属硫化物としては、例えば、ＴｉＳ、ＦｅＳ、ＭｏＳ２等を用いることができる。また、前記有機化合物としては、ポリアニリン、ポリピロール、ポリアセン、ジスルフィド系化合物、ポリスルフィド系化合物、Ｎ−フルオロピリジニウム塩等を用いることができる。さらに、前記正極活物質として、オリビン構造を有するリン酸鉄リチウムを用いることもできる。
【００１９】
負極５は、負極集電体３と、該負極集電体３の片面に圧着され負極活物質を含む負極活物質層４とからなる。
【００２０】
負極集電体３は、例えば、銅、ＳＵＳからなる金属箔、金属板を用いることができる。
【００２１】
負極活物質層４は、例えば、リチウムを吸蔵可能な高容量材料からなる金属、カーボン等の負極活物質を含んでいる。前記金属としては、例えば、リチウム、シリコン、スズ、及びこれらの金属を含む酸化物及び合金を用いることができる。
【００２２】
固体電解質６は、リチウムイオン伝導性を有する無機粒子、該無機粒子を結着するとともに高分子ゲルを含浸可能な有機高分子、及びリチウムイオン伝導性を有する電解液を保持するとともに該有機高分子に含浸される高分子ゲルを含んでいる。
【００２３】
前記無機粒子は、粉末状の複合金属酸化物と、該複合金属酸化物の表面を被覆する被覆膜とからなる。前記複合金属酸化物は、化学式Ｌｉ７−ｙＬａ３−ｘＡｘＺｒ２−ｙＭｙＯ１２（式中、ＡはＹ、Ｎｄ、Ｓｍ、Ｇｄからなる群から選択されるいずれか１種の金属であり、ｘは０≦ｘ＜３の範囲であり、ＭはＮｂ又はＴａであり、ｙは０≦ｙ＜２の範囲である）で表され、ガーネット型構造を備えている。前記被覆膜は、Ｌｉ、Ｙ、Ｚｒからなる群から選択される１種以上の金属の酸化物を含む。
【００２４】
前記無機粒子は、例えば、次のようにして調製することができる。まず、Ｌｉ化合物とＬａ化合物とＺｒ化合物とに加えて、必要に応じて、Ｙ、Ｎｄ、Ｓｍ、Ｇｄからなる群から選択されるいずれか１種の金属の化合物と、Ｎｂ又はＴａの化合物とを、ボールミル、ミキサー等の粉砕、混合機器により、粉砕、混合して混合物を得る。
【００２５】
前記Ｌｉ化合物としては、例えば、ＬｉＯＨ又はその水和物、Ｌｉ２ＣＯ３、ＬｉＮＯ３、ＣＨ３ＣＯＯＬｉ等を挙げることができる。前記Ｌａ化合物としては、Ｌａ２Ｏ３、Ｌａ（ＯＨ）３、Ｌａ２（ＣＯ３）３、Ｌａ（ＮＯ３）３、（ＣＨ３ＣＯＯ）３Ｌａ等を挙げることができる。前記Ｚｒ化合物としては、Ｚｒ２Ｏ２、ＺｒＯ（ＮＯ３）２、ＺｒＯ（ＣＨ３ＣＯＯ）２、Ｚｒ（ＯＨ）２ＣＯ３、ＺｒＯ２等を挙げることができる。
【００２６】
また、Ｙ化合物としては、Ｙ２Ｏ３、Ｙ２（ＣＯ３）３、Ｙ（ＮＯ３）３、（ＣＨ３ＣＯＯ）３Ｙ等を挙げることができる。Ｎｄ化合物としては、Ｎｄ２Ｏ３、Ｎｄ２（ＣＯ３）３、Ｎｄ（ＮＯ３）３、（ＣＨ３ＣＯＯ）３Ｎｄ等を挙げることができる。Ｓｍ化合物としては、Ｓｍ２Ｏ３、Ｓｍ２（ＣＯ３）３、Ｓｍ（ＮＯ３）３、（ＣＨ３ＣＯＯ）３Ｓｍ等を挙げることができる。Ｇｄ化合物としては、Ｇｄ２Ｏ３、Ｇｄ２（ＣＯ３）３、Ｇｄ（ＮＯ３）３、（ＣＨ３ＣＯＯ）３Ｇｄ等を挙げることができる。
【００２７】
また、Ｎｂ化合物としては、Ｎｂ２Ｏ５、ＮｂＯ２、ＮｂＣｌ５、ＬｉＮｂＯ３等を挙げることができる。Ｔａ化合物としては、Ｔａ２Ｏ５、ＴａＣｌ５、ＬｉＴａＯ３等を挙げることができる。
【００２８】
次に、得られた混合物を、８５０〜９５０℃の範囲の温度で５〜７時間の範囲の時間一次焼成する。次に、前記一次焼成により得られた焼成体を再度ボールミル、ミキサー等の粉砕、混合機器により、粉砕、混合した後、１０００〜１２００℃の範囲の温度で６〜１２時間の範囲の時間保持して二次焼成することにより、前記粉末状の複合金属酸化物を調製する。
【００２９】
前記粉末状の複合金属酸化物は、リチウムイオン伝導性材料として用いるために、２０μｍ以下の粒径を備えることが好ましく、１０μｍ以下が特に好ましい。２０μｍより大きな粒径の粒子が多く含まれる場合には、前記焼成により得られた前記無機粒子を、例えば、ボールミル、ミキサー等の粉砕、混合機器により粉砕して、２０μｍ以下の粒径を備えるようにする。前記無機粒子の粒径を２０μｍ以下にすることにより、固体電解質６中に存在する該無機粒子の密度を高くすることができるとともに固体電解質６自体を肉薄に形成して抵抗を小さくすることができる。
【００３０】
次に、Ｌｉ、Ｌａ、Ｚｒからなる群から選択される１種以上の金属の化合物を溶媒に添加して撹拌することにより混合して、該金属の化合物が溶解又は分散された溶液を調製する。
【００３１】
Ｌｉを含む化合物としては、例えば、酸化リチウム、過酸化リチウム、水酸化リチウム、炭酸リチウム、酢酸リチウム、硝酸リチウム、塩化リチウム、フッ化リチウム、リチウムエトキシド等のリチウムアルコキシド化合物等を用いることができる。
【００３２】
Ｙを含む化合物としては、例えば、酸化イットリウム、水酸化イットリウム、炭酸イットリウム、酢酸イットリウム、硝酸イットリウム、塩化イットリウム、フッ化イットリウム、リン酸イットリウム、イットリウムアセチルアセトナート、イットリウムイソプロポキシド等のイットリウムアルコキシド化合物等を用いることができる。
【００３３】
Ｚｒを含む化合物としては、水酸化ジルコニウム、酸化ジルコニウム、炭酸塩基性ジルコニウム、オキシ酢酸ジルコニウム、オキシ硝酸ジルコニウム、塩化ジルコニウム、オキシ塩化ジルコニウム、フッ化ジルコニウム、ジルコニウムアセチルアセトナート、ジルコニウムエトキシド等のジルコニウムアルコキシド化合物等を用いることができる。
【００３４】
前記溶媒としては、水、メタノール、エタノール、２−プロパノール、ブタノール、エチレングリコール、トルエン、シクロヘキサン等を用いることができ、これらの混合物を用いることもできる。
【００３５】
次に、得られた粉末状の複合金属酸化物を、Ｌｉ、Ｙ、Ｚｒからなる群から選択される１種以上の金属の化合物が溶解又は分散された溶液に添加して撹拌することにより混合して、該複合金属酸化物の表面に該溶液を付着させる。このとき、前記１種以上の金属の化合物は、前記複合金属酸化物に対してその合計が１〜１０ｍｏｌ％であるようにすることにより、該複合金属酸化物の表面に前記溶液を確実に付着させることができる。また、前記撹拌を４０〜８０℃の温度で１分〜６時間の時間行うことにより、前記複合金属酸化物の表面に前記溶液を確実に付着させるとともに前記被覆膜を適当な厚さに調節することができる。さらに、前記粉末状の複合金属酸化物と前記溶液とを混合する代わりに、該粉末状の複合金属酸化物を前記溶媒に溶解又は分散させた溶液と、前記１種以上の金属の化合物を前記溶媒に溶解または分散させた溶液とを混合してもよく、該複合金属酸化物と該１種以上の金属の化合物とを混合した後に前記溶媒に溶解又は分散させてもよい。
【００３６】
次に、前記１種以上の金属の化合物を含む溶液が表面に付着された前記複合金属酸化物を加熱して該溶液中の前記溶媒を除去することにより、前記１種以上の金属の化合物が表面に付着された前記複合金属酸化物を得る。前記溶媒の除去は、例えば、次のようにして行うことができる。まず、前記複合金属酸化物と前記１種以上の金属の化合物を含む溶液とを混合した混合溶液を濾過して、該１種以上の金属の化合物を含む溶液が表面に付着した前記複合金属酸化物と前記溶媒とを分離する。次に、前記濾過により得られた残渣を加熱することにより、該粉末状の複合金属酸化物の表面に付着した溶液中の溶媒を除去する。或いは、前記複合金属酸化物と前記１種以上の金属の化合物を含む溶液とを混合した混合溶液をロータリーエバポレーターで処理することにより、前記粉末状の複合金属酸化物の表面に付着した溶液中の溶媒を除去してもよい。
【００３７】
次に、前記Ｌｉ、Ｙ、Ｚｒからなる群から選択される１種以上の金属の化合物が表面に付着された前記複合金属酸化物を、３００〜８００℃の温度で１〜６時間焼成することにより、該１種以上の金属の化合物を酸化する。以上により、前記複合金属酸化物の表面が、Ｌｉ、Ｙ、Ｚｒからなる群から選択される１種以上の金属の酸化物を含む被覆膜によって被覆された前記無機粒子を得ることができる。前記Ｌｉ、Ｙ、Ｚｒからなる群から選択される１種以上の金属の酸化物としては、例えば、Ｌｉ２Ｏ、Ｌｉ２Ｏ２、Ｙ２Ｏ３、ＬｉＹＯ２、ＺｒＯ２、Ｌｉ２ＺｒＯ３、Ｌｉ４Ｚｒ３Ｏ８、Ｌｉ６Ｚｒ２Ｏ７、Ｚｒ１−ｘＹｘＯ２−ｘ／２（０＜ｘ＜０．６）、Ｌａ２−ｘＹｘＺｒ２Ｏ７（０＜ｘ＜１）等を挙げることができ、中でもＹ２Ｏ３、ＬｉＹＯ２、ＺｒＯ２、Ｌｉ２ＺｒＯ３を好適に用いることができる。前記１種以上の金属の酸化物を含む被覆膜は、抵抗及び重量の増大を防ぐために、１００ｎｍ以下の厚さとすることが好ましい。
【００３８】
固体電解質６を構成する前記有機高分子は、前記無機粒子の結着剤として作用し前記高分子ゲルを含浸可能であるとともに、リチウム二次電池の作動電圧において安定であることが求められる。前記有機高分子としては、例えば、ポリエチレン、ポリプロピレン等のポリオレフィン、ポリテトラフルオロエチレン（ＰＴＦＥ）、ポリフッ化ビニリデン等のフッ素樹脂、ポリイミド、アクリル樹脂、スチレンブタジエンゴム（ＳＢＲ）、カルボキシメチルセルロース（ＣＭＣ）からなる群から選択される１種又は２種以上の樹脂を用いることができる。
【００３９】
固体電解質６を構成する前記高分子ゲルは、支持塩としてのリチウム塩及び該リチウム塩を溶解する有機溶媒からなる電解液と、該電解液を保持する高分子とからなる。前記高分子ゲルは、リチウムイオン伝導性と高分子ゲルとしての機械的強度とを両立するために、３０〜９５質量％の範囲の前記電解液を保持することが好ましく、５０〜９５質量％の範囲の該電解液を保持することが特に好ましい。
【００４０】
前記リチウム塩としては、例えば、ＬｉＰＦ６、ＬｉＢＦ４、ＬｉＣｌＯ４、ＬｉＣＦ３ＳＯ３、ＬｉＮ（ＣＦ３ＳＯ２）２等を用いることができる。
【００４１】
前記有機溶媒としては、例えば、エチレンカーボネート（ＥＣ）、プロピレンカーボネート（ＰＣ）、γ-ブチロラクトン（γ−ＢＬ）等の環状エステル、ジエチルカーボネート（ＤＥＣ）、エチルメチルカーボネート（ＥＭＣ）、ジメチルカーボネート（ＤＭＣ）等の鎖状エステル等を用いることができる。
【００４２】
前記高分子ゲルを構成する高分子としては、例えば、ポリエチレンオキシド（ＰＥＯ）、ポリビニリデンフルオライド（ＰＶＤＦ）、ポリアクリロニトリル（ＰＡＮ）等の熱可塑性有機高分子等を用いることができる。
【００４３】
固体電解質６において、前記無機粒子と前記有機高分子とを９９：１〜９５：５の質量比とし、前記無機粒子と前記高分子ゲルと前記有機高分子とを７７：８：１５〜３８：３２：３０の範囲の体積比とすることが好ましい。このようにすると、固体電解質６中に前記無機粒子及び前記高分子ゲルが均一に分散して該固体電解質６全体に亘ってリチウムイオンの伝導経路を形成することができ、優れたリチウムイオン伝導性を得ることができる。また、前記有機高分子が前記無機粒子を結着して、固体電解質６としての構造を確実に形成することができる。
【００４４】
電解質−負極構造体７は、固体電解質６と負極活物質層４とが前記有機高分子によって接合されて一体化されている。
【００４５】
電解質−負極構造体７は、例えば、次のようにして形成することができる。まず、前記無機粒子と前記有機高分子とを混合して形成したペーストを、ドクターブレードを用いたキャスティング法により、負極５の負極活物質層４上に成膜した後、乾燥させることにより、負極５と該ペーストの乾燥体６ａとからなる積層体を形成する。次に、得られた積層体を加圧することにより、負極５と乾燥体６ａとを接合して一体化させて接合体７ａを形成する。
【００４６】
次に、リチウムイオン伝導性を有する電解液と、前記高分子ゲルを構成する高分子の粉末とを混合してゾル状液体を調製する。次に、得られたゾル状液体を接合体７ａに圧入することにより接合体７ａの乾燥体６ａに含浸させた後、自然冷却し、該ゾル状液体をゲル化することにより、電解質−負極構造体７を得ることができる。
【００４７】
本実施形態の電解質−負極構造体７において、固体電解質６は、有機高分子によって前記無機粒子が結着されるとともに、該有機高分子に前記電解液を保持する前記高分子ゲルが含浸されている。そして、固体電解質６と負極集電体３上に形成された負極活物質層４とが前記有機高分子により接合されて一体化している。また、固体電解質６を構成する前記無機粒子が前記複合金属酸化物の表面に前記酸化物からなる前記被覆膜を備えることにより、固体電解質６と負極活物質層４とがより密着されている。以上により、電解質−負極構造体７は、リチウムイオン二次電池１に用いるとき、充放電に伴って負極活物質層４が膨張及び収縮を繰り返しても、該膨張及び収縮により発生する応力を固体電解質６によって緩和することができる。
【００４８】
また、本実施形態の電解質−負極構造体７において、固体電解質６を構成する前記無機粒子は、前記化学式で表されガーネット型構造を備える複合金属酸化物を備える。前記複合う金属酸化物は、Ｌｉ＋／Ｌｉ電極反応の電位を基準とするとき、−１．６７〜−０．０６Ｖの範囲の還元電位を有する。一方、負極活物質層４を構成するリチウムイオンを吸蔵可能な前記高容量材料は、例えばシリコンが０．５Ｖ、酸化シリコンが０．５Ｖ、スズが１．０Ｖの還元電位を有している。すなわち、前記複合金属酸化物は、リチウムイオンを吸蔵可能な前記高容量材料と比較して、還元電位が小さい。したがって、本実施形態の電解質−負極構造体７は、リチウムイオン二次電池１に用いるときに、電池反応とは別に、固体電解質６と負極活物質層４との界面において酸化還元反応が生じることを抑制し、該固体電解質６が還元されて劣化することを防ぐことができる。
【００４９】
したがって、本実施形態の電解質−負極構造体７によれば、前記応力によって負極活物質層４が負極集電体３から剥離することを防ぐことができるとともに固体電解質６が劣化することを防ぐことができるので、サイクル性能の低下を抑制することができる。
【００５０】
また、電解質−負極構造体７は、固体電解質６と負極活物質層４とが一体化していることにより良好に接触しているので、固体電解質６と負極活物質層４との間の接触抵抗を抑制することができる。
【００５１】
また、電解質−負極構造体７は、固体電解質６を、従来技術のように単独で取り扱うのではなく、負極５で支持された状態で取り扱うことができ優れた取り扱い性を得ることができるとともに、固体電解質６について所要の強度を確保して破損を回避することができる。
【００５２】
尚、前記還元電位は、第一原理計算法、具体的には、第一原理電子状態計算プログラムであるＶＡＳＰ（Vienna Ab initio Simulation Package）を用いて、ＧＧＡ（Generalized Gradient Approximation）／ＰＡＷ（Projector Augmented Wave）法で、カットオフエネルギー４８０ｅＶ、ｋ点＝３×３×３の条件により算出することができる。
【００５３】
次に、本実施形態の実施例及び比較例を示す。
【実施例】
【００５４】
〔実施例１〕
〔１．酸化物で被覆された無機粒子の調製〕
本実施例では、まず、水酸化リチウム一水和物を、真空雰囲気下３５０℃の温度で６時間加熱し脱水処理することにより、水酸化リチウム無水物を得た。また、酸化ランタンを、大気雰囲気下、９５０℃の温度で２４時間加熱することにより、脱水及び脱炭酸処理した。
【００５５】
次に、得られた水酸化リチウム無水物と、脱水及び脱炭酸された酸化ランタンとに加えて、酸化ジルコニウムを、Ｌｉ：Ｌａ：Ｚｒ＝７．７：３：２のモル比となるように混合して、遊星型ボールミルを用いて、３６０ｒｐｍの回転数で３時間粉砕混合し、混合原料を得た。
【００５６】
得られた混合原料をアルミナ製坩堝に収容し、大気雰囲気下、９００℃の温度で６時間保持して一次焼成することにより、粉末状の一次焼成物を得た。
【００５７】
次に、得られた一次焼成物を、遊星型ボールミルを用いて３６０ｒｐｍの回転数で３時間粉砕した後にアルミナ製坩堝に収容し、大気雰囲気下、１０５０℃の温度で６時間保持して二次焼成することにより、粉末状の複合金属酸化物を得た。前記複合金属酸化物は、化学式Ｌｉ７Ｌａ３Ｚｒ２Ｏ１２で表され、ガーネット型構造を備える複合金属酸化物からなり、リチウムイオン伝導性を有する。尚、前記化学式Ｌｉ７Ｌａ３Ｚｒ２Ｏ１２は、前記Ｌｉ７−ｙＬａ３−ｘＡｘＺｒ２−ｙＭｙＯ１２においてｘ＝０且つｙ＝０の場合に相当する。得られた粉末状の複合金属酸化物は、平均粒径が８．５μｍであった。
【００５８】
次に、得られた粉末状の複合金属酸化物を、該複合金属酸化物に対して５ｍｏｌ％のジルコニウムエトキシドをエタノールに溶解した溶液に添加し、ホットスターラーを用いて５０℃の温度で１時間撹拌することにより混合して、該複合金属酸化物の表面にジルコニウムエトキシドを含む溶液を付着させた。
【００５９】
次に、ジルコニウムエトキシドを含む溶液が表面に付着された複合金属酸化物を、吸引濾過して固液分離を行った後、得られた濾物を１２０℃の温度で１２時間減圧乾燥させることにより、該濾物に含まれる２−プロパノールを除去した。次に、２−プロパノールが除去された濾物を５℃／分の速度で６００℃の温度に昇温し、６００℃の温度で６時間保持することにより、無機粒子を得た。得られた無機粒子は、化学式Ｌｉ７Ｌａ３Ｚｒ２Ｏ１２で表わされるガーネット型構造を備える複合金属酸化物の表面が、酸化ジルコニウムを含む被覆層により被覆されている。
【００６０】
〔２．無機粒子及び有機高分子を含むペーストの調製〕
次に、有機高分子として、４０質量％のスチレンブタジエンゴム（ＳＢＲ）分散液と、１．５質量％のカルボキシメチルセルロース（ＣＭＣ）水溶液と用い、得られた無機粒子と、ＳＢＲと、ＣＭＣとを、９８：１：１の質量比で混合し、自転・公転ミキサーを用いて撹拌することにより混合物を得た。次に、得られた混合物を、脱泡した後、薄膜旋回型ミキサーを用いて混合することにより、無機粒子及び有機高分子を含むペーストとして、前記無機粒子とＳＢＲとＣＭＣとが分散した第１のペーストを調製した。
【００６１】
〔３．負極の作製〕
次に、Ｓｉ粉末（平均粒子径１０μｍ）と、ケッチェンブラック（商品名：ＥＣ６００ＪＤ、ライオン株式会社、以下、ＫＢと略記する）と、フレーク状の銅粉末（三井金属鉱業株式会社）と、固形分を４０質量％含有するポリアミック酸溶液（商品名：ＳＫＹＢＯＮＤ７００、株式会社Ｉ．Ｓ．Ｔ）とを、７５：５：５：１５の質量比で混合し、自転・公転ミキサーを用いて撹拌することにより混合物を得た。次に、得られた混合物を、脱泡した後、薄膜旋回型ミキサーを用いて混合することにより、前記Ｓｉ粉末と、ＫＢと、銅粉末と、ポリアミック酸とが分散した第２のペーストを得た。
【００６２】
次に、ドクターブレードを用いるキャスティング法により、厚さ約４０μｍの電解銅箔（福田金属箔粉工業株式会社）からなる負極集電体３上に、前記第２のペーストからなる薄膜を形成し、その後、２００Ｐａの真空下、３００℃の温度で３時間加熱することにより、ポリアミック酸を重合させるとともに、イミド化させて、厚さ約５０μｍの負極活物質層４を形成した。この結果、負極活物質層４が負極集電体３上に形成してなる負極５を得た。
【００６３】
〔４．電解質−負極構造体の作製〕
次に、ドクターブレードを用いるキャスティング法により、得られた負極５の負極活物質層４上に、前記第１のペーストからなる薄膜を形成し、７０℃の温度で２時間加熱して乾燥させることにより、負極５と該第１のペーストの乾燥体６ａとからなる積層体を形成した。次に、得られた積層体を直径１７ｍｍの円形に切断した後、２０ＭＰａの圧力で加圧して負極活物質層４と第１のペーストの乾燥体６ａとを接合して一体化させ、その後２００Ｐａの真空下、１５０℃の温度で加熱することにより、接合体７ａを形成した。
【００６４】
次に、得られた接合体７ａについて、ＳＥＭにより断面を観察した。図２に接合体７ａの断面画像を示す。図２から、前記無機粒子及び前記有機高分子からなる乾燥体６ａと負極活物質層４とが一体化していることが明らかである。
【００６５】
次に、エチレンカーボネート（ＥＣ）とプロピレンカーボネート（ＰＣ）とを１：１の体積比で混合してなる有機溶媒に、支持塩としてのＬｉＰＦ６を０．８ｍｏｌ／Ｌの濃度で溶解し、リチウムイオン伝導性を有する電解液を調製した。得られた電解液８８質量部とポリアクリロニトリル粉末（分子量：１５００００）とを、アルゴン雰囲気下、１２０℃の温度で混合してゾル状液体を調製した。
【００６６】
次に、接合体７ａに対して前記ゾル状液体を圧入により含浸させて室温で１２時間静置することにより、接合体７ａに存在する空孔を該ゾル状液体で満たすとともに、該ゾル状液体を自然冷却してゲル化した。以上により、固体電解質６と負極５の負極活物質層４とが一体化した電解質−負極構造体７を形成した。得られた電解質−負極構造体７において、前記無機粒子とＳＢＲ及びＣＭＣからなる前記有機高分子との体積比は、８１．８：１８．２であった。
【００６７】
〔５．正極及びリチウムイオン二次電池の作製〕
次に、カーボンコートされたＬｉＦｅＰＯ４粉末（宝泉株式会社製）と、導電助剤としてのケッチェンブラック（商品名：ＥＣ６００ＪＤ、株式会社ライオン製）と、結着剤としてのポリテトラフルオロエチレン（ＰＴＦＥ）とを、８８：６：６の質量比で、溶媒としてエタノールを用いて混合し、正極混合物を得た。
【００６８】
得られた正極混合物を、直径１６ｍｍのダイスでペレット状に成形した後、正極集電体としてのステンレス製メッシュ（ＳＵＳ３１６Ｌ）に圧着することにより、該正極集電体上に正極活物質としてのＬｉＦｅＰＯ４を含む正極活物質層を形成してなる正極２を得た。
【００６９】
次に、本実施例で得られた電解質−負極構造体７の固体電解質６に正極２を密着させることにより、リチウムイオン二次電池１を作製した。
【００７０】
〔６．リチウムイオン二次電池のサイクル性能の評価〕
本実施例で得られた電解質−負極構造体７を備えるリチウムイオン二次電池を電気化学測定装置（東方技研株式会社製）に装着した。次に、２５℃の温度下において、正極２と負極５との間に電流を印加してセル電圧が４．０Ｖになるまで充電した後に、セル電圧が２．０Ｖになるまで放電する操作を１００サイクル繰り返すことにより、サイクル性能を評価した。前記電流の印加は０．３７５ｍＡ／ｃｍ２の電流密度で行った。各サイクル終了時における放電容量密度を図３に示し、１００サイクル目の放電容量密度を表１に示す。
【００７１】
〔実施例２〕
本実施例では、まず、前記５ｍｏｌ％のジルコニウムエトキシドをエタノールに溶解した溶液に代えて、前記複合金属酸化物に対して５ｍｏｌ％のジルコニウムエトキシド及び５ｍｏｌ％のリチウムエトキシドをエタノールに溶解した溶液を用いた以外は、実施例１と全く同一にして、無機粒子を調製した。得られた無機粒子は、化学式Ｌｉ７Ｌａ３Ｚｒ２Ｏ１２で表わされるガーネット型構造を備える複合金属酸化物の表面が、酸化ジルコニウム及びジルコニウム酸リチウムを含む被覆層により被覆されている。
【００７２】
次に、本実施例で得られた無機粒子を用いた以外は実施例１と全く同一にして、リチウムイオン二次電池１を作製した。
【００７３】
次に、本実施例で得られたリチウムイオン二次電池１を用いた以外は実施例１と全く同一にして、サイクル性能を評価した。１００サイクル目の放電容量密度を表１に示す。
【００７４】
〔実施例３〕
本実施例では、まず、前記５ｍｏｌ％のジルコニウムエトキシドをエタノールに溶解した溶液に代えて、該複合金属酸化物に対して５ｍｏｌ％のイットリウムイソプロポキシド及び５ｍｏｌ％のリチウムイソプロポキシドを２−プロパノール溶液に溶解した溶液を用いた以外は、実施例１と全く同一にして、無機粒子を調製した。得られた無機粒子は、化学式Ｌｉ７Ｌａ３Ｚｒ２Ｏ１２で表わされるガーネット型構造を備える複合金属酸化物の表面が、酸化イットリウム及びイットリウム酸リチウムを含む被覆層により被覆されている。
【００７５】
次に、本実施例で得られた無機粒子を用いた以外は実施例１と全く同一にして、リチウムイオン二次電池１を作製した。
【００７６】
次に、本実施例で得られたリチウムイオン二次電池１を用いた以外は実施例１と全く同一にして、サイクル性能を評価した。１００サイクル目の放電容量密度を表１に示す。
【００７７】
〔実施例４〕
本実施例では、まず、前記５ｍｏｌ％のジルコニウムエトキシドをエタノールに溶解した溶液に代えて、該複合金属酸化物に対して５ｍｏｌ％のイットリウムイソプロポキシド及び１０ｍｏｌ％のリチウムイソプロポキシドを２−プロパノール溶液に溶解した溶液を用いた以外は、実施例１と全く同一にして、無機粒子を調製した。得られた無機粒子は、化学式Ｌｉ７Ｌａ３Ｚｒ２Ｏ１２で表わされるガーネット型構造を備える複合金属酸化物の表面が、酸化イットリウム及びイットリウム酸リチウムを含む被覆層により被覆されている。
【００７８】
次に、本実施例で得られた無機粒子を用いた以外は実施例１と全く同一にして、リチウムイオン二次電池１を作製した。
【００７９】
次に、本実施例で得られたリチウムイオン二次電池１を用いた以外は実施例１と全く同一にして、サイクル性能を評価した。１００サイクル目の放電容量密度を表１に示す。
【００８０】
〔比較例１〕
本比較例では、実施例１と全く同一にして前記粉末状の複合金属酸化物を調製し、該複合金属酸化物を無機粒子とした。得られた無機粒子は、前記複合金属酸化物の表面に被覆層を備えていない。
【００８１】
次に、本比較例で得られた無機粒子を用いた以外は実施例１と全く同一にして、リチウムイオン二次電池１を作製した。
【００８２】
次に、本比較例で得られたリチウムイオン二次電池１を用いた以外は実施例１と全く同一にして、サイクル性能を評価した。各サイクル終了時における放電容量密度を図３に示し、１００サイクル目の放電容量密度を表１に示す。
【００８３】
図３から、
【００８４】
【表１】
2014203595.tif 000003
【００８５】
図３から、電解質−負極構造体７を構成する無機粒子が前記複合金属酸化物の表面に酸化ジルコニウムを含む被覆層を備える実施例１のリチウムイオン二次電池１は、該複合金属酸化物の表面に被覆層を全く備えていない比較例１のリチウムイオン二次電池１と比較して、充放電を繰り返したときに、サイクル性能が優れていることが明らかである。
【００８６】
また、表１から、電解質−負極構造体７を構成する無機粒子が前記複合金属酸化物の表面に、Ｌｉ、Ｙ、Ｚｒからなる群から選択される１種以上の金属の酸化物を含む被覆層を備える実施例１−４のリチウムイオン二次電池は、該複合金属酸化物の表面に被覆層を全く備えていない比較例１のリチウムイオン二次電池１と比較して、１００サイクル目の充放電において優れた放電容量密度を備えることが明らかである。また、前記無機粒子がＺｒ酸化物を含む被覆層を備える実施例１−２のリチウムイオン二次電池１は、１００サイクル目の充放電において特に優れた放電容量密度を備えることが明らかである。
【符号の説明】
【００８７】
１…リチウムイオン二次電池、  ３…集電体（負極集電体）、  ４…負極活物質層、  ５…負極、  ６…固体電解質、  ７…電解質−負極構造体。
【図１】
2014203595.tif 000004
【図３】
2014203595.tif 000005
【図２】
2014203595.tif 000006